ИМПЛАНТАТ ПОЛИМЕРНЫЙ ДЛЯ ЗАПОЛНЕНИЯ КОСТНЫХ ПОЛОСТЕЙ ПРОТИВОТУБЕРКУЛЕЗНЫЙ

Полезная модель относится к изделиям медицинского назначения, а именно, к изделиям, применяемым в травматологии и ортопедии.
Известна полимерная композиция "Коллапан", представляющая собой гранулы из коллагена, содержащего наполнитель - гидроксиаппатит (Уразгельдиев З.И., Бушуев О.М., Борченко Г.Н. Применение коллапана для пластики остеомислитных дефектов кости. Вестник травматологии и ортопедии им. Приорова. 1998, №2, с.31-35).
Недостатком таких гранул является:
- неспособность гранул после введения в костную полость, сохранять форму заполненного объема,
- наличие иммунных реакций на коллаген,
- неспособность гранул выполнять роль остеокондукторов,
- ограниченная стабильность при хранении (не более двух лет)
- отсутствие противотуберкулезной активности. Технической задачей предлагаемой Полезной модели является создание гибких имплантатов, способных сохранять форму после их введения в костную полость, выполняющих роль остеокондуктора в процессе регенерации костной ткани, обладающих высокой стабильностью при хранении, исключающих возникновение иммунных реакций и обладающих противотуберкулезным действием.
Технический результат достигается тем, что имплантаты выполнены в виде стержней с диаметром от 1 до 4,5 мм и длиной от 20 до 400 мм, изготовленных из модифицированного капронового
волокна, сополимера винилпирролидона с метилметакрилатом ППМ-, 1 глюконата кальция и противотуберкулезного вещества при следующем соотношении составляющих частей (% масс.):
Сополимер винилпирролидона с
метилметакрилатом
25-40
Модифицированное капроновое
волокно
50-60
Глюконат кальция
5,0-10,0
Противотуберкулезное вещество
5-10
Применение имплантата полимерного для заполнения костных полостей позволяет следующее:
- имплантат обеспечивает заполнение костных полостей,
- имплантат прочно удерживается и сохраняет свою форму в костной полости,
- длина имплантата может быть изменена непосредственно во время операции в соответствии с размерами полости,
- имплантат выполняет роль остеокондуктора для образования костного регенерата в процессе заполнения полости
- имплантат может оказывать местное противотуберкулезное действие.
Предлагаемая Полезная модель функционирует следующим образом.
После удаления поврежденной ткани и формирования полости длину имплантата изменяют в соответствии с размерами сформированной полости и постепенно заполняют 30-60% ее объема имплантатами, располагая их в различных направлениях и
упирая их концы в стенки костной полости. Затем закрывают полость фасцией и мягкими тканями. Рану послойно ушивают.
Примеры изготовления Полезной модели
Пример 1.
10 г модифицированного капронового волокна 94,5 текс.собирают в жгут из четырех волокон, пропускают через суспензию глюконата кальция и изониазида в спиртовом растворе сополимера винилпирролидона с метилметакрилатом, сушат в камере вертикального типа при температуре 70°С, в результате чего получают непрерывный стержень с диаметром 1 мм, содержащий 25% сополимера ППМ-1, 60% модифицированного капронового волокна, 10% глюконата кальция и 5% изониазида. Затем нарезают стержни длиной 30 мм и по 5 шт. упаковывают их в герметично запаянные пакеты.
Пример 2.
11 нитей модифицированного капронового волокна 93,5 текс. собирают в жгут, пропускают через суспензию глюконата кальция и фтивазида в спиртовом растворе ППМ-1, сушат в камере вертикального типа при температуре 80°С и получают непрерывный композиционный стержень с диаметром 3 мм, содержащий 35% сополимера ППМ-1, 50% модифицированного капронового волокна, 5% глюконата кальция и 10% фтивазида. Затем нарезают стержни длиной 100 мм и по 10 шт. упаковывают их в герметично запаянные пакеты.
Пример 3.
15 нитей модифицированного капронового волокна 93,5 текс.собирают в жгут, пропускают через суспензию глюконата кальция и пара-аминосалициловой кислоты в спиртовом растворе ППМ-1, сушат в камере вертикального типа при температуре 85°С и получают непрерывный композиционный стержень диаметром 4,5 мм, содержащий 30% сополимера ППМ-1, 55% модифицированного капронового волокна, 8% глюконата кальция и 7% пара-аминосалициловой кислоты. Затем нарезают стержни длиной 400 мм и по 15 шт. упаковывают их в герметично запаянные пакеты.